(57)【要約】【課題】  酸化膜の混入のない溶湯を、高速で金型キャビテイに充填し、閉塞されたキャビテイ内の溶湯を有効に加圧して、ひけ巣の発生がなく、かつ、ガスの巻き込みのない鋳造品を簡便に鋳造することのできる、作業効率がよく、生産性もよく、メンテナンスの容易な、小型で設備費の安い竪型鋳造装置を提供すること。【解決手段】  金型キャビテイ２０の一部又は全部を形成することができる上金型５及び下金型４を備えた竪型鋳造装置であって、上金型５には、下方に向かって漸次縮径するテーパー形状部７を上部に有する溶湯流入通路１８が形成され、上金型５及び下金型４は回転自在に設置されると共に、上金型５及び下金型４を回転するための駆動源９が設けられている竪型鋳造装置である。【選択図】図１
2011183420.tif 000002
【特許請求の範囲】
【請求項１】
金型キャビテイの一部又は全部を形成することができる上金型及び下金型を備えた竪型鋳造装置であって、
前記上金型には、下方に向かって漸次縮径するテーパー形状部を上部に有する溶湯流入通路が形成され、
前記上金型及び下金型は回転自在に設置されると共に、該上金型及び下金型を回転するための駆動源が設けられていることを特徴とする竪型鋳造装置。
【請求項２】
下金型が、下部に配置された固定盤に軸受を介して取り付けられた回転テーブルに搭載されると共に、上金型が、上部に配置された可動盤に軸受けを介して取り付けられていることを特徴とする請求項１記載の竪型鋳造装置。
【請求項３】
上金型及び下金型のすり合わせ面にガス隙間が設けられ、該ガス隙間に連通するガス排出口が上金型及び／又は下金型の外周に設けられていることを特徴とする請求項１又は２記載の竪型鋳造装置。
【請求項４】
回転テーブル及び／又は上金型の上金型ホルダーに、内周側から外周側に連通する通風用通路が設けられていることを特徴とする請求項２又は３記載の竪型鋳造装置。
【請求項５】
請求項１〜４のいずれか記載の竪型鋳造装置を用いる鋳造方法であって、
上金型及び下金型を回転させながら、１回の鋳込みに必要な溶湯を溶湯流入通路に投入し、金型キャビテイに充填することを特徴とする竪型鋳造方法。
【発明の詳細な説明】
【技術分野】
【０００１】
本発明は、アルミニューム合金等の鋳造品を鋳造することができる竪型鋳造装置及びかかる装置を用いた竪型鋳造方法に関し、より詳しくは、金型を回転させながら遠心力を利用して金型キャビテイ内へ溶湯を上方から充填する竪型鋳造装置及びかかる装置を用いた竪型鋳造方法に関する。
【背景技術】
【０００２】
軽合金製品等の鋳造品、特に強度が必要とされる部品を安いコストで鋳造する場合、溶湯鋳込み時における酸化膜の混入、ガスの巻き込みを防止するために、竪型の重力鋳造機が使用されている。そして、かかる竪型の重力鋳造機においては、例えば、金型を傾けて、端部から溶湯を注湯し、注湯完了後、正常な位置に引き起こす傾転鋳造機が既に知られており、多用されている（例えば、特許文献１及び２参照）。
【０００３】
しかしながら、重力鋳造法における押湯高さの圧力だけでは、鋳込み速度は遅く、圧力も低いので、溶湯の凝固時に発生するひけ巣の発生防止や薄肉製品に対し十分に対応しうるものではなく、また、押湯も大きく余分な溶湯を必要としていた。また、この方式では、厚肉で押湯も大きいので、鋳造時において発生する凝固熱の熱量は大きく、その放散は金型表面からの熱輻射及び空冷のみであることから、金型の冷却速度は遅く、鋳造のサイクルタイムが長く、生産性を上げることが困難であった。
【先行技術文献】
【特許文献】
【０００４】
【特許文献１】特開平５−３１８０９０号公報
【特許文献２】特開２００２−１２００６０号公報
【発明の概要】
【発明が解決しようとする課題】
【０００５】
竪型鋳造装置による鋳造において、高品質の鋳造品、特に薄肉で大型の鋳造品を鋳造するためには、溶湯を冷却しない短時間の間に高速で金型キャビテイに溶湯を充填する必要がある。また、鋳造品の不良欠陥の原因となる酸化膜の混入や、ガスの巻き込みを防止し、凝固収縮によって発生するひけ巣を防止するためには、溶湯を十分に充填すると共に、凝固収縮体積に対して十分量の溶湯を有効に加圧して補充する必要があるが、余分な容量の溶湯の使用を少なくすることも重要である。さらには、その際、稼動運転中のトラブルを少なくするために、実用上、キャビテイの構造や、鋳造装置全体の構造を簡単にする必要がある。そして作業効率やメンテナンスの容易さも非常に重要な要素である。
【０００６】
本発明の課題は、酸化膜の混入のない溶湯を、高速で金型キャビテイに充填し、閉塞されたキャビテイ内の溶湯を有効に加圧して、ひけ巣の発生がなく、かつ、ガスの巻き込みのない鋳造品を簡便に鋳造することのできる、作業効率がよく、生産性もよく、メンテナンスの容易な、小型で設備費の安い竪型鋳造装置、及びかかる竪型鋳造装置を用いた竪型鋳造方法を提供することにある。
【課題を解決するための手段】
【０００７】
本発明者は、上記課題を解決するために鋭意研究した結果、装置に搭載した金型を回転し、発生する遠心力による高い圧力を利用して、金型キャビテイ内に溶湯を充填し、凝固収縮体積を補充することにより、高速で短時間に充填及び体積補充を行うことができ、作業効率が向上すると共に、酸化膜の混入やガスの巻き込みを防止することができることを見い出し、本発明を完成するに至った。
【０００８】
すなわち、本発明は、（１）金型キャビテイの一部又は全部を形成することができる上金型及び下金型を備えた竪型鋳造装置であって、前記上金型には、下方に向かって漸次縮径するテーパー形状部を上部に有する溶湯流入通路が形成され、前記上金型及び下金型は回転自在に設置されると共に、該上金型及び下金型を回転するための駆動源が設けられていることを特徴とする竪型鋳造装置や、（２）下金型が、下部に配置された固定盤に軸受を介して取り付けられた回転テーブルに搭載されると共に、上金型が、上部に配置された可動盤に軸受けを介して取り付けられていることを特徴とする上記（１）記載の竪型鋳造装置や、（３）上金型及び下金型のすり合わせ面にガス隙間が設けられ、該ガス隙間に連通するガス排出口が上金型及び／又は下金型の外周に設けられていることを特徴とする上記（１）又は（２）記載の竪型鋳造装置や、（４）回転テーブル及び／又は上金型の上金型ホルダーに、内周側から外周側に連通する通風用通路が設けられていることを特徴とする上記（２）又は（３）記載の竪型鋳造装置や、（５）上記（１）〜（４）のいずれか記載の竪型鋳造装置を用いる鋳造方法であって、上金型及び下金型を回転させながら、１回の鋳込みに必要な溶湯を溶湯流入通路に投入し、金型キャビテイに充填することを特徴とする竪型鋳造方法に関する。
【発明の効果】
【０００９】
本発明によれば、ひけ巣の発生がなく、かつ、ガスの巻き込みのない鋳造品を簡便に鋳造することのできる、作業効率がよく、生産性もよく、メンテナンスの容易な、小型で設備費の安い竪型鋳造装置、及びかかる竪型鋳造装置を用いた竪型鋳造方法を提供することができる。
【図面の簡単な説明】
【００１０】
【図１】本発明の一実施形態に係る竪型鋳造装置の説明図であり、（Ａ）は概略平面図であり、（Ｂ）は概略縦断面図である。
【図２】図１に示す竪型鋳造装置における溶湯の注湯状態を示す図である。
【図３】図１に示す竪型鋳造装置における溶湯の注湯終了状態を示す図である。
【図４】図１に示す竪型鋳造装置における溶湯の凝固収縮時の補充充填の状態を示す図である。
【図５】図１に示す竪型鋳造装置における溶湯の充填完了時点の状態を示す図である。
【図６】本発明の装置をアルミホイール用に応用した竪型鋳造装置の説明図であり、（Ａ）は概略平面図であり、（Ｂ）は概略縦断面図である。
【図７】図６に示す装置の溶湯充填完了時点の状態を示す図である。
【図８】本発明の装置を複数個の小物部品を同時に鋳造する場合に応用した竪型鋳造装置の概略平面図である。
【図９】本発明の装置をサスペンションフレーム用に応用した竪型鋳造装置の概略平面図である。
【図１０】図８及び図９に示す装置の溶湯充填完了時点の状態を示す図である。
【発明を実施するための形態】
【００１１】
本発明の竪型鋳造装置としては、金型キャビテイの一部又は全部を形成することができる上金型及び下金型を備えた装置であって、前記上金型には、下方に向かって漸次縮径するテーパー形状部を上部に有する溶湯流入通路が形成され、前記上金型及び下金型は回転自在に設置されると共に、該上金型及び下金型を回転するための駆動源が設けられている装置であれば特に制限されるものではなく、本発明における上金型及び下金型には、便宜上、それぞれ上金型ホルダー及び下金型ホルダーを含む。
【００１２】
本発明の竪型鋳造装置は、作業効率がよく、メンテナンスの容易な設備費の安い竪型鋳造装置であると共に、本発明の竪型鋳造装置を用いると、凝固時にひけ巣の発生がなく、かつ酸化膜の混入やガスの巻き込みのない鋳造品、特に薄肉で大型の鋳造品を好適に鋳造することができる。かかる鋳造品としては特に限定されるものではないが、軽金属合金、特に凝固収縮の大きいアルミニューム合金が好ましい。アルミニュームの鋳造は酸化膜の混入やガスの巻き込みが、強度欠陥の原因を作り、凝固する時に約７％収縮することから、酸化膜の混入やガスの巻き込みを防止し、ひけ巣の発生を防止しうる本発明の鋳造装置や鋳造方法は、アルミニューム合金等の酸化しやすい、凝固収縮が大きい軽合金からなる溶湯から、特に薄肉で大型の鋳造品を鋳造する鋳造品を鋳造する場合に特に有効に適用することができる。
【００１３】
上金型に形成された溶湯流入通路は、下方に向かって漸次縮径するテーパー形状部を上部に有する通路であって、具体的には、漏斗状の溶湯流入通路を例示することができ、テーパー形状部を断熱性の高いセラミックスから製作することが、注湯した溶湯の冷却を抑制できることから好ましい。溶湯の投入に際しては、かかるテーパー形状部の内壁面に沿って投入できるよう給湯ラドルの方向を制御することが好ましい。このように溶湯を溶湯流入通路の内壁面に沿って投入することにより、溶湯は旋回しながらその発生した遠心力によって壁面に密着して流下すると共に、溶湯流入通路の中心部に空隙を形成して溶湯流入通路の下部にある空気を上方に流出させる。これにより、溶湯への酸化膜の混入やガスの巻き込みを防止すると共に、仮に溶湯に少量の酸化膜が混入したとしても、旋回流下中に比重の軽い酸化物は内周部に集まり、金型キャビテイへの流入を防止することができる。
【００１４】
前記上金型及び下金型は回転自在に設置されるが、上金型及び下金型を回転させる構成は、型締め時に上金型及び下金型を同時に垂直軸周りに回転させることができるものであれば特に制限されるものではない。例えば、下金型が、下部に配置された固定盤に軸受を介して取り付けられた回転テーブルに搭載されると共に、上金型が、上部に配置された可動盤に軸受けを介して取り付けられていることが好ましい。そして、下金型の下方に駆動源を設け、これにより回転テーブルを回転させて上金型及び下金型を回転させることが好ましい。なお、型締め時、上金型及び下金型はピン等により連結され、同期回転するようになっている。
【００１５】
また、本発明の竪型鋳造装置は、上金型及び下金型のすり合わせ面にガス隙間が設けられ、該ガス隙間に連通するガス排出口が上金型及び／又は下金型の外周に設けられていることが好ましく、特に、ガス排出口が上金型ホルダーに設けられていることが好ましい。金型キャビテイ内への溶湯充填時、このガス隙間から金型キャビテイ内に存在するするガスを排出することができる。すなわち、金型の回転による遠心力によってファンの効果を発生させ、金型キャビテイ内に残存する空気の排気を行い、金型キャビテイ内における溶湯のガスの巻き込みを防止することができる。
【００１６】
また、本発明の竪型鋳造装置の回転テーブルには、内周側から外周側に連通する通風用通路が設けられていることが好ましい。遠心力によるファン効果によって、外部と連通する内周側の開口からの空気の導入及び外周側の開口からの空気の排出が効果的に行われることにより、熱伝達係数を大きくして熱放散量を増加させ、生産性を高めることができる。すなわち、生産数が増加すると凝固する溶湯の凝固熱が累積して金型の温度を上昇させるところ、従来の方法では金型の放熱は熱輻射と空冷のみによって行われるので不十分で冷却時間が長くなって生産性を高めることはできなかったが、本発明においてはこれを解決することができる。また、回転テーブル同様、上金型ホルダーに通風用通路を設けてもよい。
【００１７】
上記のような構成の本発明の竪型鋳造装置を用いる鋳造するには、上金型及び下金型を回転させながら、１回の鋳込みに必要な溶湯を溶湯流入通路に投入し、金型キャビテイに充填するが、以下、本発明の竪型鋳造装置の作動状態、溶湯の状態等を具体的に説明する。
【００１８】
まず、注湯開始時には比較的遅い速度で金型を回転させ、給湯ラドルを用いて溶湯を溶湯流入通路のテーパー形状部（漏斗）の内壁面に沿って投入する。この際、溶湯が遠心力によって、溶湯が溶湯流入通路の斜面を上昇し外部に流出しないように、金型の回転速度、溶湯投入量、給湯ラドルの位置・投入方向等を制御しながら注湯作業を行う。金型の回転速度としては、１００〜２５０ＲＰＭ程度であることが好ましく、１００〜２００ＲＰＭ程度であることがより好ましい。金型キャビテイに流入した溶湯は、その遠心力によって重力鋳造よりも早い速度で外周に向かって流れ、それによって発生する圧力によって金型キャビテイの高い所まで短時間に充填する。
【００１９】
給湯ラドルからの注湯が完了すると、溶湯流入通路内の湯面の降下に応じて、順次金型の回転速度を上昇させる。その際、給湯ラドルの流出口の方向は溶湯流入通路の中心部に向け、滴下する溶湯が漏斗の大径部の緩やかな勾配部に当たり、遠心力によって上部の外周に飛び出すことを防止する。
【００２０】
落下する湯面の最上部が溶湯流入通路の中ほどの最小径の垂直部に到達すると、溶湯が遠心力で上昇することはないので、金型キャビテイへの完全充填及び凝固収縮体積を補充するため、遠心力がさらに大きくなるように金型の回転数を最高速度に引き上げる。この最高回転速度は鋳造品の形状にもよるが、例えば、２５０〜５００ＲＰＭである。
【００２１】
厚肉部の冷却には時間がかかり、その間、凝固収縮に対する補充が必要であるので、その時間内は最高回転数を保持する。これにより、凝固収縮に対し、重力よりも数十倍も大きい圧力で、しかも時間遅れなく補充が行われるので、ひけ巣の発生を防止できる。
【００２２】
そして、鋳造完了後、回転を停止、定位置に停止したことを確認した後、上部の可動プラテンを上昇させて型開きを行い、鋳造品を取り出す。
【００２３】
以上説明した本発明の竪型鋳造装置は、部品数が少なく、構造は小型で簡単であり、運転中のトラブルの発生も少なくなる。運転制御する項目は、注湯速度と回転速度の２つとその時間のみであり、かつその制御は簡単にできる。また、離型剤として重力鋳造法や低圧鋳造法と同じくトノコを使用するので瞬間的断熱性が良く、給湯ラドルから直接注湯された溶湯が大きい遠心力によって金型キャビテイに充填されるので、充填時間は短く、薄肉鋳造が可能になる。さらに、トノコを使用する場合、ダイカスト法やスクイズ法の黒鉛離型剤のように毎回スプレーする必要もなく、作業が簡単になると共に作業環境の汚れも少なく、作業者の健康管理上も有益である。
【００２４】
以下、図面を参照しつつ、本発明をより具体的に説明するが、本発明の技術的範囲はこれらの例示に限定されるものではない。
【００２５】
図１は、本発明の一実施形態に係る竪型鋳造装置の説明図であって、（Ａ）は概略平面図であり、（Ｂ）は概略縦断面図である。図２〜図５は、図１に示す竪型鋳造装置の注湯開始時から溶湯充填完了までの状態を示す図である。また、図６は、本発明の装置をアルミホイール用に応用した竪型鋳造装置の説明図であって、（Ａ）は概略平面図であり、（Ｂ）は概略縦断面図であり、図７は、図６に示す装置の溶湯充填完了時点の状態を示す図である。さらに、図８は、本発明の装置を複数個の小物部品を同時に鋳造する場合に応用した竪型鋳造装置の概略平面図であり、図９は、本発明の装置をサスペンションフレーム用に応用した竪型鋳造装置の概略平面図であり、図１０は、図８及び図９に示す装置の溶湯充填完了時点の状態を示す図である。
【００２６】
図１に示される竪型鋳造装置は、下部に設けられた固定プラテン１及び上部に設けられた可動プラテン２を備え、可動プラテン２を上下に移動させて、型締め、型開きを行う装置である。固定プラテン１には、軸受８を介して回転テーブル３が取り付けられており、固定プラテン１の下部に取付けられた回転用の減速機付きで速度制御可能な電動モーター９等により、回転駆動軸１０を介して回転駆動される。この回転テーブル３には、下金型４が搭載されており、回転テーブルの回転により、下金型４も回転する。
【００２７】
他方、可動プラテン２には、軸受１３を介して、給湯を受け入れるための漏斗１７を上部中心部に有する上金型６が取り付けられている。具体的には、上金型５は上金型ホルダー７に保持され、かかる上金型ホルダー７は軸受リテーナー１２及び軸受１３を介して上部の可動プラテン２に取付けられている。なお、上金型５は、型締め時、ピン（不図示）などによって下金型４に連結されており、下金型との同期回転を可能としている。
【００２８】
また、金型キャビテイ２０の外周端部の下金型４と上金型６の合わせ面には、金型キャビテイ内の空気を排出する小さなガス隙間が設けられており、かかるガス隙間は、上金型６の外周面に設けられたガス排出口２１に連通している。さらに、回転テーブル３と上金型ホルダー７の内周側から外周側に向けて通風通路２３，２４が設けられている。なお、通風通路２３に流入する空気は、テーブル回転用の電動モーター９を取り付けた取付フレーム１１に設けられた通路２２を通じて行われる。
【００２９】
図１に示す竪型鋳造装置を用いて鋳造を行うには、まず、図２に示すように、例えば、酸化膜の混入のない底抜きの給湯ラドル１４を少し傾けた状態でストップピン１５を引き上げることにより、流出口１６から漏斗１７に注湯する。溶湯は、漏斗１７の内壁面に当たり、回転速度を与えられながら流下する。したがって、遠心力により、溶湯流入通路１８の壁面に沿って中心部に空間の空気通路を残しながら流下し、溶湯が、溶湯流入通路１８の下部に残存する空気を巻き込むことはない。また、仮に、給湯ラドル１４から小さな酸化膜が流入したとしても、酸化膜は溶湯よりも比重が小さいために、回転流下中に、その遠心力によって、中心部に析出され、金型キャビテイ２０に流入することはない。他方、溶湯導入時の金型の回転により、ガス隙間からガス排出口２１にわたる通路内の空気も遠心力を受け、ファンの効果を発生させて、金型キャビテイ２０内の空気の排出に働き、金型キャビテイ２０内における溶湯のガス巻き込みを防止する。
【００３０】
また、図３に示すように、注湯が完了し、溶湯湯面１９の端の最高部が低下するにしたがって、その外周の半径も小さくなるので、順次回転速度を上昇させ、金型キャビテイ２０内での充填圧力を大きくする。なお、この時、給湯ラドルから滴下する溶湯が漏斗１７の大径部に落下しないように、給湯ラドル１４の流出口１６は中心に向ける。
【００３１】
図４に示すように、溶湯湯面１９の最高部が溶湯流入通路１８の最小径の垂直部分（上金型及び下金型の合わせ面近傍）に到達すると遠心力による上昇力は働くことはないので、溶湯の凝固収縮体積を補充するに必要な圧力を発生させるために金型の回転速度を最高速度に引き上げる。本発明の竪型鋳造装置においては金型が回転するので、キャビテイ内の溶湯はその遠心力によって重力鋳造よりも早い速度で金型キャビテイ２０全体を充填する。図５に示すように、この最高回転数をある一定時間維持しながら、溶湯の凝固収縮体積を補充充填し、ひけ巣の発生を防止する。この時の鋳造品の周囲の強度を要する重要部分の遠心力の大きさは重力の１０〜５０倍程度であり、ひけ巣の発生は大幅に少なくなり、組織は緻密で強度を確保できる。また、一般に、中央の遠心力の小さい部分は強度を必要としない場合が多く、押湯圧力を必要としないので、残された押湯高さは低くてよく、ムダな溶湯を少なくでき、押湯の除去作業の負担を軽減することができる。なお、装置の作動中、金型は回転しているので、遠心力によるファンの効果により、通風通路２３，２４を空気が外側に向かって連続的に通過し、熱放散量を増加させ、金型温度の上昇を抑え、サイクルタイムを短く、生産性を高めることができる。
【００３２】
図６は、本発明の装置をアルミホイールに応用した場合の竪型鋳造装置の例であり、符号６は横型を示す。かかる横型５は、可動プラテン２が上昇し、型開きが行われている間に、図示していない横型装脱着装置によって型開きを行い、鋳造品を取り出すことができるようになっている。図７は、図６に示す竪型鋳造装置における溶湯充填完了時の状態を示している。本発明によれば、アルミホイールのハブのボルト取り付け部（ハブの中央部）を穴開き状態で鋳込むことが可能になり、押湯をなくし、余分の溶湯量を少なくして、機械加工時の穴あけ作業の短縮ができる。
【００３３】
図８は、本発明の装置を複数個の小物部品２５を同時に鋳造する場合に応用した例を示しており、図１０に示すように、溶湯充填完了時には、金型中央部には溶湯は残っておらず、押湯リング２６及び押湯通路２７によって鋳造品に圧力を加える構成となっている。
【００３４】
図９は、本発明の装置をサスペンションフレーム２８用に応用した例を示しており、図８に示す装置と同様に、押湯リング２６及び押湯通路２７が鋳造品に圧力を加えている（図１０参照）。
【産業上の利用可能性】
【００３５】
本発明によれば、溶湯を高速で金型キャビテイに充填し、閉塞されたキャビテイ内の溶湯を大きい遠心力で有効に加圧して、ひけ巣の発生がなく、かつ、酸化膜の混入、ガスの巻き込みのない鋳造品を簡便に鋳造することのできる、作業効率が良く、メンテナンスの容易な、設備費の安い竪型鋳造装置、及び該竪型鋳造装置を用いる竪型鋳造方法を提供することができる。
【符号の説明】
【００３６】
１    固定プラテン
２    可動プラテン
３    回転テーブル
４    下金型
５    横型
６    上金型
７    上金型ホルダー
８    軸受
９    電動モーター
１０    駆動軸
１１    取付フレーム
１２    軸受リテーナー
１３    軸受
１４    給湯ラドル
１５    ストップピン
１６    流出口
１７    漏斗
１８    溶湯流入通路
１９    溶湯湯面
２０    金型キャビテイ
２１    ガス排出口
２２    通路
２３    通風通路
２４    通風通路
２５    小物部品
２６    押湯リング
２７    押湯通路
２８    サスペンションフレーム
【図１】
2011183420.tif 000003
【図２】
2011183420.tif 000004
【図３】
2011183420.tif 000005
【図４】
2011183420.tif 000006
【図５】
2011183420.tif 000007
【図６】
2011183420.tif 000008
【図７】
2011183420.tif 000009
【図８】
2011183420.tif 000010
【図９】
2011183420.tif 000011
【図１０】
2011183420.tif 000012